СПОСОБ ДЕГАЗАЦИИ И ПРИДАНИЯ ПРОМЕЖУТОЧНЫХ СВОЙСТВ ЧАСТИЧКАМ ПОЛИОЛЕФИНА, ПОЛУЧЕННЫХ ПРИ ПОЛИМЕРИЗАЦИИ ОЛЕФИНОВ

1. Способ производства олефиновых полимеров содержащий стадии:
а) образования частичек полиолефина путем полимеризации одного или нескольких олефинов в присутствии катализатора полимеризации в реакторе полимеризации;
b) выгрузки образованных частичек полиолефина из реактора полимеризации;
с) дегазации полиолефиновых частичек способом, содержащим, по меньшей мере, окончательную стадию реакции частичек полиолефина с потоком азота в резервуаре дегазации; и
d) транспортировки частичек полиолефина из резервуара, в котором происходит реакция частичек полимера с потоком азота, в устройство смешивания расплава, где частички полиолефина расплавляются, смешиваются и затем гранулируются, без прохождения частичек через устройство придания промежуточных свойств;
способ, в котором резервуар дегазации лишь частично заполняется частичками полиолефина, а пустое пространство внутри резервуара дегазации остается достаточным для приема дополнительных частичек полиолефина в течение, по меньшей мере, 3 ч, если транспортировка частичек полиолефина на стадии d) из резервуара дегазации в устройство смешивания расплава осуществляется с перерывами, а выгрузка частичек полиолефина из реактора полимеризации согласно стадии b) осуществляется с неизменной скоростью.
2. Способ производства олефиновых полимеров по п.1, в котором резервуар дегазации располагается над устройством смешивания расплава, а транспортировка из резервуара дегазации в устройство смешивания расплава осуществляется под действием силы тяжести.
3. Способ производства олефиновых полимеров по п.1 или 2, в котором процесс дегазации на стадии с) содержит более одной стадии обезгаживания, а стадия реакции частичек полиолефина с потоком азота является окончательной стадией всего процесса дегазации.
4. Способ производства олефиновых полимеров по п.3, в котором частички полиолефина пневматически транспортируются потоком газа из предпоследней стадии дегазации в окончательную стадию обезгаживания, а газ для осуществления пневматической транспортировки, по меньшей мере, частично содержит азот, который до этого использовался для дегазации частичек полиолефина на окончательной стадии обезгаживания.
5. Способ производства олефиновых полимеров по п.3 или 4, в котором стадия дегазации, выполняемая непосредственно перед окончательной стадией процесса дегазации, где частички полиолефина вступают в реакцию с потоком азота, является стадией, которая включает в себя деактивацию катализатора.
6. Способ производства олефиновых полимеров по п.5, в котором предпоследняя стадия дегазации представляет собой реакцию частичек полиолефина с потоком, содержащим азот и пар.
7. Способ производства олефиновых полимеров по п.6, в котором реакция частичек полиолефина с потоком, содержащим азот и пар на предпоследней стадии дегазации, выполняется в условиях, при которых происходит процесс конденсации воды.
8. Способ производства олефиновых полимеров по п.6 или 7, в котором, по меньшей мере, часть азота из потока, содержащего азот и пар, используемых на предпоследней стадии дегазации процесса обезгаживания стадии с), ранее использовалась в окончательной стадии процесса дегазации.
9. Способ производства олефиновых полимеров по любому из пп. 5-8, в котором процесс дегазации на стадии с) содержит дополнительную стадию обезгаживания перед предпоследней стадией удаления газа, включая деактивацию катализатора.
3
5
3
5
10. Способ производства олефиновых полимеров по п.9, в котором процесс полимеризации представляет собой: газофазную полимеризацию в присутствии алифатического углеводорода C-C в качестве инертного разбавителя; удаление газов на первой стадии совокупного процесса дегазации на стадии с) за счет реакции частичек полиолефина с газообразным потоком, содержащим, по меньшей мере, 85 мас.% алифатического углеводорода C-C, используемого в качестве инертного разбавителя в реакторе газофазной полимеризации.
11. Способ производства олефиновых полимеров по любому из пп. 1-10, в котором стадии дегазации выполняются за счет реакции частичек полиолефина способом противотока с соответствующими потоками газа.
12. Способ производства олефиновых полимеров по любому из пп. 1-11, в котором олефиновый полимер представляет собой гомополимер или сополимер этилена.